(57)【要約】  本発明は、ポリマー物品の表面を溶媒中に溶解させた有効量のＵＶ吸収剤化合物と任意選択的にラジカルスカベンジャーとを含むＵＶ安定剤溶液を用いて処理するための方法に関する。本発明は、ＵＶ安定化ポリマー物品を調製するための方法であって、ポリマー物品の表面層をＵＶ安定剤溶液と接触させることにある１つの工程を含む方法にさらに関する。本発明は、ＵＶ安定化ポリマー物品、すなわちＵＶ光に曝露させられた時の色の変化に対して抵抗性であるポリマー物品をさらに提供する。【選択図】なし【特許請求の範囲】
【請求項１】
ポリマー物品の少なくとも１つの表面を処理するための方法であって、
−ＵＶ安定剤溶液を提供する工程であって
ａ）１．５〜１５モル％の少なくとも１種のＵＶ吸収剤化合物であって
ａ１）式（Ｉ）：
2020508378.tif 000044
（式中、
Ｒａは、Ｈ；Ｃｌ；Ｃ１〜Ｃ４アルキル；Ｃ１〜Ｃ４アルコキシ；もしくは−ＣＯＯＲｄであり；および
Ｒｂ、ＲｃおよびＲｄは、互いから独立して、Ｈ；Ｃ１〜Ｃ２４アルキル；Ｃ７〜Ｃ１６アルキルフェニル；もしくはＣ５〜Ｃ１２シクロアルキルである）の２−ヒドロキシフェニルベンゾトリアゾール化合物；および
ａ２）式（ＩＩ）：
2020508378.tif 000045
（式中、
Ｒ１〜Ｒ６は、互いから独立して、Ｈ；ＯＨ；Ｃ１〜Ｃ１２アルキル；Ｃ２〜Ｃ６アルケニル；Ｃ１〜Ｃ１２アルコキシ；Ｃ２〜Ｃ１８アルケンオキシ；ハロゲン；トリフルオロメチル；Ｃ７〜Ｃ１１フェニルアルキル；フェニル；Ｃ１〜Ｃ１８アルキル、Ｃ１〜Ｃ１８アルコキシもしくはハロゲンによって置換されているフェニル；フェノキシ；Ｃ１〜Ｃ１８アルキル、Ｃ１〜Ｃ１８アルコキシもしくはハロゲンによって置換されているフェノキシ；Ｃ１〜Ｃ１８アルコキシ；−ＣＯＯＲ７もしくはＯＨによって置換されているＣ１〜Ｃ１８アルコキシであり；
Ｒ７は、Ｈ；Ｃ１〜Ｃ２４アルキル；Ｃ７〜Ｃ１６アルキルフェニル；もしくはＣ５〜Ｃ１２シクロアルキルであり；および
Ｒ８は、Ｈ；Ｃ１〜Ｃ１８アルキル；または−ＣＯＯＲ７もしくはＯＨによって置換されてよいＣ１〜Ｃ１８アルコキシである）の２−ヒドロキシフェニルトリアジン化合物；および
ａ３）式（ＩＩＩ）：
2020508378.tif 000046
（式中、Ｒｎは、Ｈ；もしくはＣ１〜Ｃ２４アルキルである）の２−ヒドロキシベンゾフェノンからなる群から選択される少なくとも１種のＵＶ吸収剤化合物；
ｂ）ジメチルホルムアミド（ｄｉｍｅｔｈｙｌｆｏｒｍａｍｙｄｅ）（ＤＭＦ）、Ｎ−メチル−２−ピロリドン（ＮＭＰ）、ジメチルアセトアミド（ＤＭＡｃ）およびテトラヒドロフラン（ＴＨＦ）からなる群から選択される少なくとも１種の溶媒；
ｃ）任意選択的にラジカルスカベンジャー化合物（ＲＳ）、を含むＵＶ安定剤溶液を提供する工程、
−  ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、ΔＥ値が５〜５０から構成されるように、ＵＶ感受性を有するポリマー物品を提供する工程であって、
ここでΔＥ（Ｈｕｎｔｅｒｌａｂシステム）は、下記の方程式：
2020508378.tif 000047
（式中、
ΔＬは、暗黒中の変化、すなわちΔＬ＝Ｌｔ５−Ｌｔ０（式中、Ｌｔ５はフィルター処理キセノンアーク光への５日間の曝露後のＬ値であり、Ｌｔ０は成形ポリマーの初期Ｌ値である）を意味し、
Δａは、赤−緑軸における色の変化、すなわちΔａ＝ａｔ５−ａｔ０（式中、ａｔ５は、濾過キセノンアークライトへの５日間の曝露後のａ値であり、ａｔ０は、成形ポリマーの初期ａ値である）を意味し、
Δｂは、青−黄色軸における色の変化、すなわちΔｂ＝ｂｔ５−ｂｔ０（式中、ｂｔ５は、フィルター処理キセノンアーク光への５日間の曝露後のａ値であり、ｂｔ０は成形ポリマーの初期ａ値である）を意味する）にしたがっている工程、および
−  前記ポリマー物品の前記表面層を前記ＵＶ安定剤溶液と接触させる工程、を含むポリマー物品の少なくとも１つの表面を処理するための方法。
【請求項２】
前記ＵＶ吸収剤化合物は、下記の式（ＩＡ）、（ＩＢ）、（ＩＣ）もしくは（ＩＩＡ）：
2020508378.tif 000048
の化合物の群から選択される、請求項１に記載の方法。
【請求項３】
前記ポリマー物品は、少なくとも一部には、ポリ（アリールエーテルケトン）（ＰＡＥＫ）、ポリ（アリールエーテルスルホン）（ＰＡＥＳ）およびポリアリーレンスルフィド（ＰＡＳ）からなる群から選択されるポリマーを含むポリマー組成物（Ｃ）から製造される、請求項１または２に記載の方法。
【請求項４】
前記ＵＶ安定剤溶液は、前記溶液の前記総モル数に基づいて、０．０１モル％〜１５モル％のラジカルスカベンジャー化合物（ＲＳ）を含む、請求項１〜３のいずれか一項に記載の方法。
【請求項５】
前記ラジカルスカベンジャー化合物（ＲＳ）は、ヒンダードアミン系光安定剤（ＨＡＬＳ）およびヒンダードフェノール系酸化防止剤（ＨＰＡ）からなる群から選択される、請求項１〜４のいずれか一項に記載の方法。
【請求項６】
前記ラジカルスカベンジャー化合物（ＲＳ）は、下記の式（ＩＩＩＡ）、（ＩＩＩＢ）、（ＩＶＡ）および（ＩＶＢ）：
2020508378.tif 000049
（分子量２０００〜３３００ｇ／モルを備える）
2020508378.tif 000050
の化合物からなる群から選択される、請求項１〜４のいずれか一項に記載の方法。
【請求項７】
前記接触させる工程が、前記物品の前記表面をコーティングする工程、前記物品の前記表面上に噴霧する工程または前記物品を浴中に浸漬する工程によって実施される、請求項１〜５のいずれか一項に記載の方法。
【請求項８】
前記接触させる工程は、１０〜３０℃で行われる、請求項１〜６のいずれか一項に記載の方法。
【請求項９】
請求項１〜７のいずれか一項に記載の方法により得られる処理ポリマー物品。
【請求項１０】
光音響ＦＴＩＲ測定によって決定されるように、前記ポリマー物品の前記表面層内にＵＶ安定剤化合物（ＵＶ）を組み込んでいる、請求項８に記載の処理ポリマー物品。
【請求項１１】
前記表面層は、前記物品の前記表面から５０μｍの深さに伸長する、請求項９に記載の処理ポリマー物品。
【請求項１２】
ＵＶ安定剤溶液の使用であって
ａ）０．１〜１５モル％の少なくとも１種のＵＶ吸収剤化合物（ＵＶ）であって
ａ１）式（Ｉ）：
2020508378.tif 000051
（式中、
Ｒａは、Ｈ；Ｃｌ；Ｃ１〜Ｃ４アルキル；Ｃ１〜Ｃ４アルコキシ；もしくは−ＣＯＯＲｄであり；および
Ｒｂ、ＲｃおよびＲｄは、互いから独立して、Ｈ；Ｃ１〜Ｃ２４アルキル；Ｃ７〜Ｃ１６アルキルフェニル；もしくはＣ５〜Ｃ１２シクロアルキルである）の２−ヒドロキシフェニルベンゾトリアゾール化合物；および
ａ２）式（ＩＩ）：
2020508378.tif 000052
（式中、
Ｒ１〜Ｒ６は、互いから独立して、Ｈ；ＯＨ；Ｃ１〜Ｃ１２アルキル；Ｃ２〜Ｃ６アルケニル；Ｃ１〜Ｃ１２アルコキシ；Ｃ２〜Ｃ１８アルケンオキシ；ハロゲン；トリフルオロメチル；Ｃ７〜Ｃ１１フェニルアルキル；フェニル；Ｃ１〜Ｃ１８アルキル、Ｃ１〜Ｃ１８アルコキシもしくはハロゲンによって置換されているフェニル；フェノキシ；Ｃ１〜Ｃ１８アルキル、Ｃ１〜Ｃ１８アルコキシもしくはハロゲンによって置換されているフェノキシ；Ｃ１〜Ｃ１８アルコキシ；−ＣＯＯＲ７もしくはＯＨによって置換されているＣ１〜Ｃ１８アルコキシであり；
Ｒ７は、Ｈ；Ｃ１〜Ｃ２４アルキル；Ｃ７〜Ｃ１６アルキルフェニル；もしくはＣ５〜Ｃ１２シクロアルキルであり；および
Ｒ８は、Ｈ；Ｃ１〜Ｃ１８アルキル；または−ＣＯＯＲ７もしくはＯＨによって置換されてよいＣ１〜Ｃ１８アルコキシである）の２−ヒドロキシフェニルトリアジン化合物；および
ａ３）式（ＩＩＩ）：
2020508378.tif 000053
（式中、Ｒｎは、Ｈ；もしくはＣ１〜Ｃ２４アルキルである）の２−ヒドロキシベンゾフェノンからなる群から選択される少なくとも１種のＵＶ吸収剤化合物（ＵＶ）；
ｂ）ジメチルホルムアミド（ｄｉｍｅｔｈｙｌｆｏｒｍａｍｙｄｅ）（ＤＭＦ）、Ｎ−メチル−２−ピロリドン（ＮＭＰ）、ジメチルアセトアミド（ＤＭＡｃ）およびテトラヒドロフラン（ＴＨＦ）からなる群から選択される少なくとも１種の溶媒；
ｃ）任意選択的にラジカルスカベンジャー化合物（ＲＳ）を含み、
ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、ΔＥ値が５〜５０から構成されるように、ＵＶ感受性を有するポリマー物品の少なくとも一つの表面を処理し、
ここで、ΔＥ（Ｈｕｎｔｅｒｌａｂシステム）は、下記の方程式：
2020508378.tif 000054
（式中、
ΔＬは、暗黒中の変化、すなわちΔＬ＝Ｌｔ５−Ｌｔ０（式中、Ｌｔ５はフィルター処理キセノンアーク光への５日間の曝露後のＬ値であり、Ｌｔ０は成形ポリマーの初期Ｌ値である）を意味し、
Δａは、赤−緑軸における色の変化、すなわちΔａ＝ａｔ５−ａｔ０（式中、ａｔ５は、濾過キセノンアークライトへの５日間の曝露後のａ値であり、ａｔ０は、成形ポリマーの初期ａ値である）を意味し、
Δｂは、青−黄色軸における色の変化、すなわちΔｂ＝ｂｔ５−ｂｔ０（式中、ｂｔ５は、フィルター処理キセノンアーク光への５日間の曝露後のａ値であり、ｂｔ０は成形ポリマーの初期ａ値である）を意味する
ＵＶ安定剤溶液の使用。
【発明の詳細な説明】
【技術分野】
【０００１】
関連出願
本出願は、２０１７年２月２４日出願の米国仮特許出願第６２／４６３，２０５号および２０１７年４月２０日出願の欧州特許出願第１７１６７４２０．３号に対する優先権を主張するものであり、これらの出願のそれぞれの全内容は、あらゆる目的のために参照により本明細書に援用される。
【０００２】
本発明は、ポリマー物品の表面を溶媒中に溶解させた有効量のＵＶ吸収剤化合物および任意選択的にラジカルスカベンジャーを含むＵＶ安定剤溶液を用いて処理するための方法に関する。本発明は、ＵＶ安定化ポリマー物品を調製するための方法であって、ポリマー物品の表面層をＵＶ安定剤溶液と接触させることにある１つの工程を含む方法にさらに関する。本発明は、ＵＶ安定化ポリマー物品、すなわちＵＶ光に曝露させられた時の色の変化に対して抵抗性であるポリマー物品をさらに提供する。本発明の処理方法は、例えば、屋外光もしくは屋内光に曝露させられ得る射出成形部品もしくは押出成形部品のために極めて良好に適合する。ポリマー物品は、次の用途：電子もしくは電子機器、自動車部品、航空機部品、スポーツ設備、フェイスシールド、レンズ部品および建築部品において使用できる。
【背景技術】
【０００３】
ＵＶ光への暴露は、特に機械的特性の低下、黄変、光沢の消失および変色を含む、ポリマーの特性に有害な影響を及ぼすことが知られている。これらの影響は特に、波長がおよそ４２０ｎｍまでのＵＶ線に対して感受性である芳香族部分を含有するポリマー基材において観察される。
【０００４】
ＵＶ線の有害な影響を回避するため、または少なくとも制限するためには、ポリマー組成物は、ポリマー組成物中にＵＶ吸収剤を含むことによって達成し得る光安定化を必要とする。ＵＶ吸収剤は、光化学エネルギーを熱エネルギーに転換させ、それにより光子阻害剤として役立つように設計された分子である。これらの化合物は、それらが保護するポリマーよりもＵＶ線を効率的に吸収するように設計されている。ＵＶ吸収剤は、それらの化学構造によって分類することができ、例えば、２−ヒドロキシベンゾトリアゾール、２−ヒドロキシベンゾフェノンおよび２−ヒドロキシトリアジンが含まれる。各分子は、独自のＵＶ吸収特性（例えば、吸光係数の大きさおよび吸収極大波長（ｌａｍｂｄａ  ｍａｘ）の位置）を有する。
【０００５】
ＵＶ吸収剤を溶融配合によってポリマー内に組み込むと、結果としてＵＶ吸収剤がポリマー体積全体を通して均質に分布する。一般に、ポリマー内に組み込まれるＵＶ吸収剤の量が多いほど、ＵＶ安定化がより良好になる。しかし、ポリマーの機械的特性（例えば、衝撃強さまたは破断点伸び）が不都合に減少するまでポリマー組成物中に配合可能なＵＶ吸収剤の量については上限が存在する。さらに、大部分のＵＶ吸収剤化合物は、光崩壊のほとんどが発生する表面の代わりに成形品の内側に配置される。これは、ほとんどの芳香族ポリマーについて、それらはＵＶ光を吸収するときに高度に有効である発色団を有するので、特に当てはまる。これらの系では、ＵＶ光のほぼ全部が、そもそも成形品の内側部に到達する前に最外側の表面層（深さ１０μｍ）で捕捉される。
【０００６】
ＵＶ線の大きな影響を制限するためのまた別の可能性は、ポリマー物品の表面層にＵＶ吸収剤を含浸させることにある。注入法もしくは透過法とも呼ばれる先行技術の含浸法は、特定のポリマーに関連して記載されており、それらの効率は、例えばポリマーの結晶度またはＵＶ線に対するポリマーの感受性などの、処理対象のポリマー材料を特徴付ける数種のパラメーターに左右される。含浸法は、さらに時々は、ＵＶ吸収剤をポリマー表面内に拡散させるためにはポリマー物品の表面を融点へ加熱しなければならないという事実に悩まされる。
【０００７】
本発明の方法は、ポリマー物品の少なくとも１つの表面をＵＶ吸収剤溶液で処理するための方法であって、ポリマー材料が、例えば、ポリ（アリールエーテルケトン）（ＰＡＥＫ）、ポリ（アリールエーテルスルホン）（ＰＡＥＳ）およびポリアリーレンスルフィド（ＰＡＳ）からなる群から選択される方法である。本発明の方法は、この方法が必ずしも加熱工程を必要としないという事実によってさらに特徴付けられる。この方法によると、ＵＶ吸収剤は、任意選択的にラジカルスカベンジャーとともに、ポリマー物品の表面層内に配置される。
【発明の概要】
【０００８】
本発明は、溶媒中に溶解させた有効量のＵＶ吸収剤化合物および任意選択的にラジカルスカベンジャーを含むＵＶ安定剤溶液を用いて、ポリマー物品の表面を処理するための連続的もしくは逐次的方法に関する。
【０００９】
本発明のＵＶ安定剤溶液は：
ａ）１．５〜１５モル％の少なくとも１種のＵＶ吸収剤化合物（ＵＶ）であって、
ａ１）式（Ｉ）：
2020508378.tif 000002
（式中、
Ｒａは、Ｈ；ハロゲン；Ｃ１〜Ｃ４アルキル；Ｃ１〜Ｃ４アルコキシ；もしくは−ＣＯＯＲｄであり；および
Ｒｂ、ＲｃおよびＲｄは、互いから独立して、Ｈ；Ｃ１〜Ｃ２４アルキル；Ｃ７〜Ｃ１６アルキルフェニル；もしくはＣ５〜Ｃ１２シクロアルキルである）の２−ヒドロキシベンゾトリアゾール化合物；
ａ２）式（ＩＩ）：
2020508378.tif 000003
（式中、
Ｒ１〜Ｒ６は、互いから独立して、Ｈ；ＯＨ；Ｃ１〜Ｃ１２アルキル；Ｃ２〜Ｃ６アルケニル；Ｃ１〜Ｃ１２アルコキシ；Ｃ２〜Ｃ１８アルケンオキシ；ハロゲン；トリフルオロメチル；Ｃ７〜Ｃ１１フェニルアルキル；フェニル；Ｃ１〜Ｃ１８アルキル、Ｃ１〜Ｃ１８アルコキシもしくはハロゲンによって置換されているフェニル；フェノキシ；Ｃ１〜Ｃ１８アルキル、Ｃ１〜Ｃ１８アルコキシもしくはハロゲンによって置換されているフェノキシ；Ｃ１〜Ｃ１８アルコキシ；−ＣＯＯＲ７もしくはＯＨによって置換されているＣ１〜Ｃ１８アルコキシであり；
Ｒ７は、Ｈ；Ｃ１〜Ｃ２４アルキル；Ｃ７〜Ｃ１６アルキルフェニル；もしくはＣ５〜Ｃ１２シクロアルキルであり；および
Ｒ８は、Ｈ；Ｃ１〜Ｃ１８アルキル；または−ＣＯＯＲ７もしくはＯＨによって置換されてよいＣ１〜Ｃ１８アルコキシである）の２−ヒドロキシフェニルトリアジン化合物；および
ａ３）式（ＩＩＩ）：
2020508378.tif 000004
（式中、Ｒｎは、Ｈ；もしくはＣ１〜Ｃ２４アルキルである）の２−ヒドロキシベンゾフェノンからなる群から選択される、１．５〜１５モル％の少なくとも１種のＵＶ吸収剤化合物（ＵＶ）；
ｂ）ジメチルホルムアミド（ｄｉｍｅｔｈｙｌｆｏｒｍａｍｙｄｅ）（ＤＭＦ）、Ｎ−メチル−２−ピロリドン（ＮＭＰ）、ジメチルアセトアミド（ＤＭＡｃ）およびテトラヒドロフラン（ＴＨＦ）、好ましくはＴＨＦからなる群から選択される少なくとも１種の溶媒；および
ｃ）任意選択的にラジカルスカベンジャー化合物（ＲＳ）を含む。
【００１０】
本発明は、ＵＶ安定化ポリマー物品を調製するための方法であって、ポリマー物品の表面層をＵＶ安定剤溶液と接触させることにある１つの工程を含む方法にさらに関する。
【００１１】
本発明は、ＵＶ安定化ポリマー物品、すなわちＵＶ光に曝露させられた時の色の変化に対して抵抗性であるポリマー物品をさらに提供する。
【００１２】
本発明は、ポリマー物品、例えば少なくとも一部には、ポリ（アリールエーテルケトン）（ＰＡＥＫ）、ポリ（アリールエーテルスルホン）（ＰＡＥＳ）およびポリアリーレンスルフィド（ＰＡＳ）からなる群から選択されるポリマーを含むポリマー組成物（Ｃ）から製造されたポリマー物品の表面層を処理するためのＵＶ吸収剤溶液の使用にさらに関する。
【発明を実施するための形態】
【００１３】
本発明は、ポリマー物品の表面を処理するための方法であって、物品の表面をＵＶ安定剤溶液と接触させることにある１つの工程を含む方法に関する。本発明のＵＶ安定剤溶液は、少なくとも１種のＵＶ吸収剤、溶媒および任意選択的にラジカルスカベンジャーを含む。表現「ＵＶ吸収剤」もしくは「ＵＶ吸収剤化合物」は、本発明の状況内では、その通常の意味にしたがって、すなわち、２５０〜４００ｎｍの範囲の領域内で吸収帯を有する有機化合物を指定するために使用される。表現「ラジカルスカベンジャー」もしくは「ラジカルスカベンジャー化合物」は、本発明の状況内では、ポリマーの分解中に形成されるラジカルと反応することのできる有機化合物を指定するために使用される。
【００１４】
表現「処理する」もしくは「処理」は、本発明の状況内ではその通常の意味にしたがって使用され、ＵＶ吸収剤化合物（ＵＶ）、場合によりラジカルスカベンジャー化合物（ＲＳ）をポリマー物品の層表面内に組み込むために使用できるあらゆる方法およびテクノロジーを含んでいる。
【００１５】
本発明の方法は、ポリマー物品の少なくとも１つの表面をＵＶ吸収剤溶液と接触させることにある１つの本質的な工程を含む。接触工程は、任意の手段によって、例えばコーティング法、噴霧法もしくは含浸法などによって実施することができる。本発明によると、ポリマー物品の層を処理する方法は、連続的もしくは逐次的であり得る。
【００１６】
処理は、ポリマー材料の結晶度、物品の形状および特に下記に規定したポリマー物品のＵＶ感受性に依存して、数秒間〜数時間続く可能性がある。コーティング工程は、例えば、長さが１０〜６０秒間であり得る。処理は、有益には室温で行われるが、さらに室温より低温もしくは高温で行うこともできる。１つの実施形態によると、接触させる工程は、１０〜３０℃、例えば１５〜２５℃で行われる。
【００１７】
本発明の方法は、ポリマー物品の表面を洗浄することからなる１つの工程もしくは複数の工程および／または物品を乾燥させることからなる１つの工程もしくは複数の工程をさらに含み得る。
【００１８】
１つの実施形態によると、本発明の方法は、例えば３０℃を超える温度でポリマー物品を加熱する工程を含んでいない。
【００１９】
ＵＶ安定剤溶液
本発明のＵＶ安定剤溶液は：
ａ）１．５〜１５モル％の少なくとも１種のＵＶ吸収剤化合物（ＵＶ）であって、
ａ１）式（Ｉ）：
2020508378.tif 000005
（式中、
Ｒａは、Ｈ；Ｃｌ；Ｃ１〜Ｃ４アルキル；Ｃ１〜Ｃ４アルコキシ；もしくは−ＣＯＯＲｄであり；および
Ｒｂ、ＲｃおよびＲｄは、互いから独立して、Ｈ；Ｃ１〜Ｃ２４アルキル；Ｃ７〜Ｃ１６アルキルフェニル；もしくはＣ５〜Ｃ１２シクロアルキルである）の２−ヒドロキシフェニルベンゾトリアゾール化合物；
ａ２）式（ＩＩ）：
2020508378.tif 000006
（式中、
Ｒ１〜Ｒ６は、互いから独立して、Ｈ；ＯＨ；Ｃ１〜Ｃ１２アルキル；Ｃ２〜Ｃ６アルケニル；Ｃ１〜Ｃ１２アルコキシ；Ｃ２〜Ｃ１８アルケンオキシ；ハロゲン；トリフルオロメチル；Ｃ７〜Ｃ１１フェニルアルキル；フェニル；Ｃ１〜Ｃ１８アルキル、Ｃ１〜Ｃ１８アルコキシもしくはハロゲンによって置換されているフェニル；フェノキシ；Ｃ１〜Ｃ１８アルキル、Ｃ１〜Ｃ１８アルコキシもしくはハロゲンによって置換されているフェノキシ；Ｃ１〜Ｃ１８アルコキシ；−ＣＯＯＲ７もしくはＯＨによって置換されているＣ１〜Ｃ１８アルコキシであり；
Ｒ７は、Ｈ；Ｃ１〜Ｃ２４アルキル；Ｃ７〜Ｃ１６アルキルフェニル；もしくはＣ５〜Ｃ１２シクロアルキルであり；および
Ｒ８は、Ｈ；Ｃ１〜Ｃ１８アルキル；または−ＣＯＯＲ７もしくはＯＨによって置換されてよいＣ１〜Ｃ１８アルコキシである）の２−ヒドロキシフェニルトリアジン化合物；および
ａ３）式（ＩＩＩ）：
2020508378.tif 000007
（式中、Ｒｎは、Ｈ；もしくはＣ１〜Ｃ２４アルキルである）の２−ヒドロキシベンゾフェノンからなる群から選択される、１．５〜１５モル％の少なくとも１種のＵＶ吸収剤化合物（ＵＶ）；
ｂ）ジメチルホルムアミド（ｄｉｍｅｔｈｙｌｆｏｒｍａｍｙｄｅ）（ＤＭＦ）、Ｎ−メチル−２−ピロリドン（ＮＭＰ）、ジメチルアセトアミド（ＤＭＡｃ）およびテトラヒドロフラン（ＴＨＦ）からなる群から選択される少なくとも１種の溶媒；および
ｃ）任意選択的にラジカルスカベンジャー化合物（ＲＳ）を含む。
【００２０】
本発明のＵＶ安定剤溶液において使用されるＵＶ吸収剤化合物（ＵＶ）の量は、溶液の総モル数に基づいて、１．５〜１５モル％の範囲に及ぶ。
【００２１】
１つの実施形態によると、本発明のＵＶ安定剤溶液において使用されるＵＶ吸収剤化合物（ＵＶ）の量は、溶液の総モル数に基づいて、２〜１０モル％もしくは２．２〜８モル％の範囲に及ぶ。
【００２２】
本発明のＵＶ安定剤溶液は、１種のＵＶ吸収剤化合物（ＵＶ）、または２種以上、例えば２種もしくは３種の別個のＵＶ吸収剤化合物（ＵＶ）を含み得る。本発明のＵＶ安定剤溶液は、例えば、式（Ｉ）の１種のＵＶ吸収剤化合物および式（ＩＩ）の１種のＵＶ吸収剤化合物を含み得る。
【００２３】
本発明のＵＶ安定剤溶液において使用できるラジカルスカベンジャー化合物（ＲＳ）の量は、溶液の総モル数に基づいて、０．０１モル％という少量から１５モル％の範囲に及ぶ可能性がある。これを言い換えると、これによりモル％は、溶媒のモル、ＵＶ吸収剤化合物のモルおよびラジカルスカベンジャー化合物のモルであると規定されている。
【００２４】
１つの実施形態によると、本発明のＵＶ安定剤溶液において使用されるラジカルスカベンジャー化合物（ＲＳ）の量は、溶液の総モル数に基づいて、０．１〜１０モル％、０．５〜８モル％もしくは０．８〜５モル％の範囲に及ぶ。
【００２５】
本発明のＵＶ安定剤溶液は、１種のラジカルスカベンジャー化合物（ＲＳ）または２種以上、例えば２種もしくは３種の別個のラジカルスカベンジャー化合物（ＲＳ）を含み得る。
【００２６】
２−ヒドロキシベンゾトリアゾール化合物
１つの実施形態によると、ＵＶ安定剤溶液のＵＶ吸収剤化合物（ＵＶ）は、式（Ｉ）：
2020508378.tif 000008
（式中、
Ｒａは、Ｈ；Ｃｌ；Ｃ１〜Ｃ４アルキル；Ｃ１〜Ｃ４アルコキシ；もしくは−ＣＯＯＲｄであり；および
Ｒｂ、ＲｃおよびＲｄは、互いから独立して、Ｈ；Ｃ１〜Ｃ２４アルキル；Ｃ７〜Ｃ１６アルキルフェニル；もしくはＣ５〜Ｃ１２シクロアルキルである）の２−ヒドロキシフェニルベンゾトリアゾール化合物である。
【００２７】
また別の実施形態によると、ＵＶ安定剤溶液のＵＶ吸収剤化合物（ＵＶ）は、式（Ｉ）：
2020508378.tif 000009
（式中、
Ｒａは、Ｈ；もしくはＣｌであり；および
ＲｂおよびＲｃは、互いから独立して、Ｈ；Ｃ１〜Ｃ２４アルキル；もしくはＣ７〜Ｃ１６アルキルフェニルである）のフェニルベンゾトリアゾール化合物である。
【００２８】
本発明のＵＶ安定剤溶液は、式（Ｉ）の１種の２−ヒドロキシベンゾトリアゾール化合物または２種以上、例えば２種もしくは３種の別個の式（Ｉ）の２−ヒドロキシベンゾトリアゾール化合物を含み得る。
【００２９】
また別の実施形態によると、ＵＶ安定剤溶液のＵＶ吸収剤化合物（ＵＶ）は、下記の式（ＩＡ）、（ＩＢ）および（ＩＣ）：
2020508378.tif 000010
の化合物からなる群から選択される。
【００３０】
１つの実施形態によると、２−ヒドロキシフェニルベンゾトリアゾール化合物は、上記の式（ＩＡ）、（ＩＢ）および（ＩＣ）の化合物である。これらの化合物は、特に、ＢＡＳＦ社からの商標名Ｔｉｎｕｖｉｎ（登録商標）２３４、Ｔｉｎｕｖｉｎ（登録商標）３２６およびＴｉｎｕｖｉｎ（登録商標）Ｐの下で、市販で入手することができる。
【００３１】
他のフェニルベンゾトリアゾール化合物は、同様にＢＡＳＦ社からの商標名Ｔｉｎｕｖｉｎ（登録商標）３２９、Ｔｉｎｕｖｉｎ（登録商標）３２８、Ｔｉｎｕｖｉｎ（登録商標）３６０およびＴｉｎｕｖｉｎ（登録商標）３２０の下で、市販で入手することができる。
【００３２】
２−ヒドロキシフェニルトリアジン化合物
１つの実施形態によると、ＵＶ安定剤溶液のＵＶ吸収剤化合物（ＵＶ）は、式（ＩＩ）：
2020508378.tif 000011
（式中、
Ｒ１〜Ｒ６は、互いから独立して、Ｈ；ＯＨ；Ｃ１〜Ｃ１２アルキル；Ｃ２〜Ｃ６アルケニル；Ｃ１〜Ｃ１２アルコキシ；Ｃ２〜Ｃ１８アルケンオキシ；ハロゲン；トリフルオロメチル；Ｃ７〜Ｃ１１フェニルアルキル；フェニル；Ｃ１〜Ｃ１８アルキル、Ｃ１〜Ｃ１８アルコキシもしくはハロゲンによって置換されているフェニル；フェノキシ；Ｃ１〜Ｃ１８アルキル、Ｃ１〜Ｃ１８アルコキシもしくはハロゲンによって置換されているフェノキシ；Ｃ１〜Ｃ１８アルコキシ；−ＣＯＯＲ７もしくはＯＨによって置換されているＣ１〜Ｃ１８アルコキシであり；
Ｒ７は、Ｈ；Ｃ１〜Ｃ２４アルキル；Ｃ７〜Ｃ１６アルキルフェニル；Ｃ５〜Ｃ１２シクロアルキルであり；
Ｒ８は、Ｈ；Ｃ１〜Ｃ１８アルキル；−ＣＯＯＲ７もしくはＯＨによって置換されてよいＣ１〜Ｃ１８アルコキシである）の２−ヒドロキシフェニルトリアジン化合物である。
【００３３】
また別の実施形態によると、ＵＶ安定剤溶液のＵＶ吸収剤化合物（ＵＶ）は、式（ＩＩ）：
2020508378.tif 000012
（式中、
Ｒ１〜Ｒ６は、互いから独立して、Ｈ；もしくはＣ１〜Ｃ１２アルキルであり；
Ｒ７は、Ｈであり；および
Ｒ８は、Ｈ；Ｃ１〜Ｃ１８アルキル；または−ＣＯＯＲ７もしくはＯＨによって置換されてよいＣ１〜Ｃ１８アルコキシである）の２−ヒドロキシフェニルトリアジン化合物である。
【００３４】
本発明のＵＶ吸収剤溶液は、式（ＩＩ）の１種の２−ヒドロキシフェニルトリアジン化合物または２種以上、例えば２種もしくは３種の別個の式（Ｉ）の２−ヒドロキシフェニルトリアジン化合物を含み得る。
【００３５】
また別の実施形態によると、ＵＶ安定剤溶液のＵＶ吸収剤化合物（ＵＶ）は、式（ＩＩＡ）：
2020508378.tif 000013
の化合物である。
【００３６】
１つの実施形態によると、フェニルトリアジン化合物は、上記の式（ＩＩＡ）の２−ヒドロキシフェニルトリアジン化合物である。この化合物は、特にＢＡＳＦ社から商標名Ｃｈｉｇｕａｒｄ（登録商標）１０６４の下で、市販で入手可能である。
【００３７】
他のフェニルトリアジン化合物はさらに、商標名Ｔｉｎｕｖｉｎ（登録商標）１５７７、Ｔｉｎｕｖｉｎ（登録商標）４００、Ｔｉｎｕｖｉｎ（登録商標）４６０、Ｃｙａｓｏｒｂ（登録商標）ＵＶ１１６４およびＣｙａｓｏｒｂ（登録商標）ＵＶ１１６４Ｌの下で、市販で入手することができる。
【００３８】
２−ヒドロキシベンゾフェノン化合物
１つの実施形態によると、ＵＶ安定剤溶液のＵＶ吸収剤化合物（ＵＶ）は、式（ＩＩＩ）：
2020508378.tif 000014
（式中、Ｒｎは、Ｈ；もしくはＣ１〜Ｃ２４アルキルである）の２−ヒドロキシベンゾフェノン化合物である。
【００３９】
また別の実施形態によると、ＵＶ安定剤溶液のＵＶ吸収剤化合物（ＵＶ）は、式（ＩＩＩＡ）、（ＩＩＩＢ）もしくは（ＩＩＩＢ）：
2020508378.tif 000015
の化合物である。
【００４０】
これらの化合物は、Ｇｒｅａｔ  Ｌａｋｅｓ社から商標名Ｌｏｗｌｉｔ（登録商標）２２、２０および２４の下で、それぞれ市販で入手することができる。
【００４１】
溶媒
本発明は、ポリマー物品の表面層の処理をＵＶ安定化に関して可能にして効率的にさせるＵＶ吸収剤化合物−溶媒の組み合わせを使用する。
【００４２】
この溶液は、ポリマーの表面層に浸透し、ＵＶ安定剤化合物（ＵＶ）および（さらに溶液中に存在する場合は）ラジカルスカベンジャー化合物（ＲＳ）の表面下沈着を可能にする。
【００４３】
本発明の実践において有用な溶媒は、室温で、ＵＶ吸収剤化合物（ＵＶ）および（さらに溶液中に存在する場合は）ラジカルスカベンジャー化合物（ＲＳ）を適切に溶解させることができなければならない。
【００４４】
本発明によると、この溶液は、ジメチルホルムアミド（ｄｉｍｅｔｈｙｌｆｏｒｍａｍｙｄｅ）（ＤＭＦ）、Ｎ−メチル−２−ピロリドン（ＮＭＰ）、ジメチルアセトアミド（ＤＭＡｃ）およびテトラヒドロフラン（ＴＨＦ）からなる群から選択される少なくとも１種の溶媒を含む。この溶液は、このリストからの２種、３種もしくは４種の別個の溶媒をさらに含み得る。最も好ましい溶媒は、ＴＨＦである。
【００４５】
ＴＨＦは、本発明による好ましい溶媒である。本発明者らは、ＴＨＦが他の溶媒、例えばジクロロメタン（ＣＨ２Ｃｌ２）ほど濃度に左右されないことを証明することができてきた。
【００４６】
ラジカルスカベンジャー
本発明のＵＶ安定剤溶液は、１種のラジカルスカベンジャー化合物（ＲＳ）または２種以上のラジカルスカベンジャー化合物、例えば２種もしくは３種の別個のラジカルスカベンジャー化合物（ＲＳ）を含み得る。
【００４７】
本発明によると、ラジカルスカベンジャーは、ヒンダードアミン系光安定剤（ＨＡＬＳ）およびヒンダードフェノール系酸化防止剤（ＨＰＡ）からなる群から選択することができる。
【００４８】
本発明のＵＶ安定剤溶液に加えることのできるＨＡＬＳ化合物には、式（ＩＶ）：
2020508378.tif 000016
（式中、ＲｔおよびＲｐは、互いから独立して、Ｈもしくは置換基である）の２，２，６，６−テトラアルキルピペリジン化合物または同一物を含むポリマーが含まれる。
【００４９】
１つの実施形態によると、本発明のＵＶ安定剤溶液には、式（ＩＩＩ）の２，２，６，６−テトラアルキルピペリジン化合物
（式中、
−Ｒｐは、ＨもしくはＣ１〜Ｃ１８アルキルであり；および
−Ｒｔは、全てが例えばＮ、ＳもしくはＯなどのヘテロ原子で置換され得るアルキル、アリールもしくはシクロアルキルである）または同一物を含むポリマーが含まれる。
【００５０】
１つの実施形態によると、少なくとも１種のヒンダードアミン系光安定剤（ＨＡＬＳ）は、本発明のＵＶ安定剤溶液に含まれ、このＨＡＬＳは下記の式（ＩＶＡ）および（ＩＶＢ）：
2020508378.tif 000017
（分子量２０００〜３３００ｇ／モルを備える）
2020508378.tif 000018
の化合物からなる群から選択される。
【００５１】
これらの化合物（ＩＶＡ）および（ＩＶＢ）は、ＢＡＳＦ社からの商標名Ｃｈｉｇｕａｒｄ（登録商標）９４４およびＣｈｉｇｕａｒｄ（登録商標）７７０の下で、それぞれ市販で入手できる。
【００５２】
本発明のＵＶ安定剤溶液に加えることのできるＨＰＡ化合物には、式（Ｖ）：
2020508378.tif 000019
（式中、Ｒｊ、ＲｍおよびＲｎは、互いから独立して、さらに置換された、もしくは非置換のアルキル置換基を表す）の２，６−ジアルキルフェノール誘導体化合物または同一物を含むポリマーが含まれる。
【００５３】
１つの実施形態によると、本発明のＵＶ安定剤溶液には、式（ＩＩＩ）の２，２，６，６−テトラアルキルピペリジン化合物
（式中、
−ＲｊおよびＲｍは、互いから独立してＣ１〜Ｃ１８アルキルであり、および
−Ｒｎは、全てが例えばＮ、ＳもしくはＯなどのヘテロ原子で置換され得るアルキル、アリールもしくはシクロアルキルである）または同一物を含むポリマーが含まれる。
【００５４】
１つの実施形態によると、少なくとも１種のヒンダードフェノール系酸化防止剤（ＨＰＡ）は、本発明のＵＶ安定剤溶液に含まれ、このＨＡＬＳは、下記の式（ＶＡ）および（ＶＢ）：
2020508378.tif 000020
の化合物からなる群から選択される。
【００５５】
これらの化合物は、Ｃｉｂａ  Ｓｐｅｃｉａｌｔｙ  Ｃｈｅｍｉｃａｌｓ社から商標名Ｉｒｇａｎｏｘ（登録商標）１０７６およびＩｒｇａｎｏｘ（登録商標）１０１０の下で、市販で入手することができる。
【００５６】
処理対象のポリマー物品
本発明による方法は、ＵＶ感受性を有するポリマー物品を、ＡＳＴＭ  Ｇ１５５−０４にしたがって、（Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用して）フィルター処理キセノンアーク光への５日間の曝露後に、それらのΔＥ値が５〜５０から構成されるように処理する際に有効である。
【００５７】
本発明によると、ポリマーのＵＶ感受性は、（ｉ）所望のポリマーを促進耐候試験条件、すなわちフィルター処理キセノンアーク光に５日間にわたり曝露させること、および（ｉｉ）当技術分野において公知の標準方法によって色の変化を評価することによって決定される。
【００５８】
色の変化を定量するための標準化方法は、当技術分野において周知である。例えば、色の変化は、ΔＥ値に基づいて色の変化を表現するＨｕｎｔｅｒｌａｂシステムによって、またはΔＥ＊に基づいて色の変化を定量するＣＩＥｌａｂシステムによって定量することができる。
【００５９】
Ｈｕｎｔｅｒｌａｂ  Ｌ−ａ−ｂシステムによると、Ｌ座標は明度（黒から白）スケールを表し、ａ座標は緑−赤の色度を表し、ｂ座標は青−黄の色度を表す。Ｈｕｎｔｅｒｌａｂシステムは、ΔＥを下記の方程式：
2020508378.tif 000021
（式中、
ΔＬは、暗黒中の変化、すなわちΔＬ＝Ｌｔ５−Ｌｔ０（式中、Ｌｔ５はフィルター処理キセノンアーク光への５日間の曝露後のＬ値であり、Ｌｔ０は成形ポリマーの初期Ｌ値である）を意味し、
Δａは、赤−緑軸における色の変化、すなわちΔａ＝ａｔ５−ａｔ０（式中、ａｔ５は、フィルター処理キセノンアーク光への５日間の曝露後のａ値であり、ａｔ０は、成形ポリマーの初期ａ値である）を意味し、
Δｂは、青−黄色軸における色の変化、すなわちΔｂ＝ｂｔ５−ｂｔ０（式中、ｂｔ５は、フィルター処理キセノンアーク光への５日間の曝露後のａ値であり、ｂｔ０は成形ポリマーの初期ａ値である）を意味する）にしたがって表す。
【００６０】
本発明のポリマーは、非晶質もしくは半晶質であってよい。
【００６１】
本発明の１つの実施形態によると、ポリマーは、ポリ（アリールエーテルケトン）（ＰＡＥＫ）、ポリ（アリールエーテルスルホン）（ＰＡＥＳ）およびポリアリーレンスルフィド（ＰＡＳ）からなる群から選択される。
【００６２】
本明細書で使用する「ポリ（アリールエーテルケトン）（ＰＡＥＫ）」は、Ａｒ’−Ｃ（＝Ｏ）−Ａｒ＊基（式中、Ａｒ’およびＡｒ＊は、互いに等しいかまたは異なる）を含む５０モル％超の繰り返し単位（ＲＰＡＥＫ）を含む任意のポリマーが芳香族基であることを表すが、ここでモル％はポリマー内の総モル数に基づく。繰り返し単位（ＲＰＡＥＫ）は、以下の式（Ｊ−Ａ）〜式（Ｊ−Ｄ）：
2020508378.tif 000022
（式中、
−Ｒ’のそれぞれは、互いに等しいかまたは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第４級アンモニウムからなる群から選択され；および
−ｊ’は、ゼロ、または１〜４の範囲の整数である）の単位からなる群から選択される。
【００６３】
繰り返し単位（ＲＰＡＥＫ）内では、各フェニレン部分は独立して、繰り返し単位（ＲＰＡＥＫ）内でＲ’とは異なる他の部分への１，２−、１，４−もしくは１，３−結合を有していてよい。好ましくは、フェニレン部分は、１，３−もしくは１，４−結合を有し、より好ましくは、それらは１，４−結合を有する。
【００６４】
繰り返し単位（ＲＰＡＥＫ）内では、ｊ’は、フェニレン部分がポリマーの主鎖を連結する置換基以外の他の置換基を全く有しないように、好ましくは各出現時にゼロである。
【００６５】
一部の実施形態では、ＰＡＥＫは、ポリ（エーテルエーテルケトン）（ＰＥＥＫ）である。本明細書で使用する「ポリ（エーテルエーテルケトン）（ＰＥＥＫ）」は、５０モル％超の繰り返し単位（ＲＰＡＥＫ）が、式Ｊ’−Ａ：
2020508378.tif 000023
の繰り返し単位である任意のポリマーを表すが、ここでモル％はポリマー内の総モル数に基づく。
【００６６】
好ましくは、少なくとも６０モル％、７０モル％、８０モル％、９０モル％、９５モル％、９９モル％および最も好ましくは、全ての繰り返し単位（ＲＰＡＥＫ）が、繰り返し単位（Ｊ’−Ａ）である。
【００６７】
また別の好ましい実施形態では、ＰＡＥＫは、ポリ（エーテルケトンケトン）（ＰＥＫＫ）である。本明細書で使用する「ポリ（エーテルケトンケトン）（ＰＥＫＫ）」は、５０モル％超の繰り返し単位（ＲＰＡＥＫ）が式（Ｊ’−Ｂ）およびＪ’’−Ｂ：
2020508378.tif 000024
の繰り返し単位の組み合わせである任意のポリマーを表すが、ここでモル％はポリマー内の総モル数に基づく。
【００６８】
好ましくは、少なくとも６０モル％、７０モル％、８０モル％、９０モル％、９５モル％、９９モル％、および最も好ましくは全ての繰り返し単位（ＲＰＡＥＫ）が、繰り返し単位（Ｊ’−Ｂ）および（Ｊ’’−Ｂ）の組み合わせである。
【００６９】
さらに別の好ましい実施形態では、ＰＡＥＫは、ポリ（エーテルケトン）（ＰＥＫ）である。本明細書で使用する「ポリ（エーテルケトン）（ＰＥＫ）」は、５０モル％超の繰り返し単位（ＲＰＡＥＫ）が、式（Ｊ’−Ｃ）：
2020508378.tif 000025
の繰り返し単位である任意のポリマーを表すが、ここでモル％はポリマー内の総モル数に基づく。
【００７０】
好ましくは、少なくとも６０モル％、７０モル％、８０モル％、９０モル％、９５モル％、９９モル％、および最も好ましくは、全ての繰り返し単位（ＲＰＡＥＫ）が、繰り返し単位（Ｊ’−Ｃ）である。
【００７１】
一部の実施形態では、ＰＡＥＫは、ＰＥＥＫ−ＰＥＤＥＫコポリマーである。本明細書で使用する「ＰＥＥＫ−ＰＥＤＥＫコポリマー」は、５０モル％超の繰り返し単位（ＲＰＡＥＫ）が式Ｊ’−Ａ（ＰＥＥＫ）および式Ｊ’−Ｄ（ポリ（ジフェニルエーテルケトン）（ＰＥＤＥＫ）：
2020508378.tif 000026
の両方の繰り返し単位であり、ここでモル％はポリマー内の総モル数に基づく。
【００７２】
ＰＥＥＫ−ＰＥＤＥＫコポリマーは、９５／５〜６０／４０の範囲内の相対モル比率の繰り返し単位（Ｊ’−Ａ）および（Ｊ’−Ｄ）（ＰＥＥＫ／ＰＥＤＥＫ）を含んでいてもよい。好ましくは、繰り返し単位（Ｊ’−Ａ）および（Ｊ’−Ｄ）の合計は、ＰＡＥＫ中の少なくとも６０モル％、７０モル％、８０モル％、９０モル％、９５モル％、９９モル％の繰り返し単位を表す。一部の態様において、繰り返し単位Ｊ’−ＡおよびＪ’−Ｄは、ＰＡＥＫ中の繰り返し単位の全てを表す。
【００７３】
最も好ましくは、ＰＡＥＫは、ＰＥＥＫもしくはＰＥＥＫ−ＰＥＤＥＫである。ＫＥＴＡＳＰＩＲＥ（登録商標）ＰＥＥＫは、Ｓｏｌｖａｙ  Ｓｐｅｃｉａｌｔｙ  Ｐｏｌｙｍｅｒｓ  ＵＳＡ，ＬＬＣ．から市販で入手できる。
【００７４】
本発明のために、「ポリ（アリールエーテルスルホン）（ＰＡＥＳ）」は、少なくとも５０モル％の繰り返し単位が、式（Ｋ）：
2020508378.tif 000027
（式中、
各Ｒは、互いに等しいかまたは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第４級アンモニウムから選択され；
各ｈは、互いに等しいかまたは異なり、０〜４の範囲内の整数であり；および
Ｔは、結合、スルホン基［−Ｓ（＝Ｏ）２−］および−Ｃ（Ｒｊ）（Ｒｋ）−基（式中、ＲｊおよびＲｋは、互いに等しいかまたは異なり、水素、ハロゲン、アルキル、アルケニル、アルキニル、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミン、および第４級アンモニウムから選択され、ＲｊおよびＲｋは、好ましくはメチル基である））の繰り返し単位（ＲＰＡＥＳ）である任意のポリマーを意味し、ここでモル％はポリマー内の総モル数に基づく。
【００７５】
好ましくは、ＰＡＥＳ中の少なくとも６０モル％、７０モル％、８０モル％、９０モル％、９５モル％、９９モル％および最も好ましくは全ての繰り返し単位が、繰り返し単位（ＲＰＡＥＳ）である。
【００７６】
１つの実施形態では、ＰＡＥＳは、ポリフェニルスルホン（ＰＰＳＵ）である。本明細書で使用する「ポリフェニルスルホン（ＰＰＳＵ）」は、５０モル％超の繰り返し単位が式（Ｋ’−Ａ）：
2020508378.tif 000028
の繰り返し単位である任意のポリマーを表すが、ここでモル％はポリマー内の総モル数に基づく。
【００７７】
好ましくは、ＰＰＳＵ中の少なくとも６０モル％、７０モル％、８０モル％、９０モル％、９５モル％、９９モル％および最も好ましくは全ての繰り返し単位が、式（Ｋ’−Ａ）の繰り返し単位である。
【００７８】
ＰＰＳＵは、公知の方法によって調製でき、特にＳｏｌｖａｙ  Ｓｐｅｃｉａｌｔｙ  Ｐｏｌｙｍｅｒｓ  ＵＳＡ，Ｌ．Ｌ．Ｃ．からＲＡＤＥＬ（登録商標）ＰＰＳＵとして入手可能である。
【００７９】
一部の実施形態では、ＰＡＥＳは、ポリエーテルスルホン（ＰＥＳ）である。本明細書で使用する「ポリエーテルスルホン（ＰＥＳ）」は、５０モル％超の繰り返し単位が式（Ｋ’−Ｂ）：
2020508378.tif 000029
の繰り返し単位である任意のポリマーを表すが、ここでモル％はポリマー内の総モル数に基づく。
【００８０】
好ましくは、ＰＥＳ中の少なくとも６０モル％、７０モル％、８０モル％、９０モル％、９５モル％、９９モル％および最も好ましくは全ての繰り返し単位が、式（Ｋ’−Ｂ）の繰り返し単位である。
【００８１】
ＰＥＳは、公知の方法によって調製でき、特にＳｏｌｖａｙ  Ｓｐｅｃｉａｌｔｙ  Ｐｏｌｙｍｅｒｓ  ＵＳＡ，Ｌ．Ｌ．Ｃ．からＶＥＲＡＤＥＬ（登録商標）ＰＥＳＵとして入手可能である。
【００８２】
一部の実施形態では、ＰＡＥＳは、ポリスルホン（ＰＳＵ）である。本明細書で使用する「ポリスルホン（ＰＳＵ）」は、少なくとも５０モル％の繰り返し単位が、式（Ｋ’−Ｃ）：
2020508378.tif 000030
の繰り返し単位である任意のポリマーを表すが、ここでモル％はポリマー内の総モル数に基づく。
【００８３】
好ましくは、ＰＳＵ中の少なくとも６０モル％、７０モル％、８０モル％、９０モル％、９５モル％、９９モル％および最も好ましくは全ての繰り返し単位が、式（Ｋ’−Ｃ）の繰り返し単位である。
【００８４】
ＰＳＵは、公知の方法によって調製でき、特にＳｏｌｖａｙ  Ｓｐｅｃｉａｌｔｙ  Ｐｏｌｙｍｅｒｓ  ＵＳＡ，Ｌ．Ｌ．Ｃ．からＵＤＥＬ（登録商標）ＰＳＵとして入手可能である。
【００８５】
本発明の目的のために、表現「ポリアリーレンスルフィド（ＰＡＳ）」は、その繰り返し単位の少なくとも５０モル％が、式（Ａｒ’−Ｓ）（式中、Ａｒ’は、芳香族基である）の繰り返し単位（ＲＰＡＳ）である任意のポリマーを意味することが意図されている。
【００８６】
好ましくは、ＰＡＳ中の少なくとも６０モル％、７０モル％、８０モル％、９０モル％、９５モル％、９９モル％および最も好ましくは全ての繰り返し単位が、繰り返し単位（ＲＰＡＳ）である。
【００８７】
ＰＡＳの非限定的な例には、ポリ（２，４−トルエンスルフィド）、ポリ（４，４’−ビフェニレンスルフィド）、ポリ（パラ−フェニレンスルフィド）（ＰＰＳ）、ポリ（オルト−フェニレンスルフィド）、ポリ（メタ−フェニレンスルフィド）、ポリ（キシレンスルフィド）、ポリ（エチルイソプロピルフェニレンスルフィド）、ポリ（テトラメチルフェニレンスルフィド）、ポリ（ブチルシクロヘキシルフェニレンスルフィド）、ポリ（ヘキシルドデシルフェニレンスルフィド）、ポリ（オクタデシルフェニレンスルフィド）、ポリ（フェニルフェニレンスルフィド）、ポリ−（トリルフェニレンスルフィド）、ポリ（ベンジルフェニレンスルフィド）、ポリ［オクチル−４−（３−メチル−シクロペンチル）フェニレンスルフィド］およびそれらの任意の組み合わせが含まれる。
【００８８】
好ましくは、ＰＡＳは、ポリ（パラ−フェニレンスルフィド）（ＰＰＳ）である。本明細書で使用する「ポリ（パラ−フェニレンスルフィド）（ＰＰＳ）」は、少なくとも５０モル％の繰り返し単位が、式（Ｌ）：
2020508378.tif 000031
の繰り返し単位（ＲＰＰＳ）である任意のポリマーを表すが、ここでモル％はポリマー内の総モル数に基づく。
【００８９】
好ましくは、ＰＰＳ中の少なくとも６０モル％、７０モル％、８０モル％、９０モル％、９５モル％、９９モル％および最も好ましくは全ての繰り返し単位が、繰り返し単位（ＲＰＰＳ）である。
【００９０】
ＰＰＳは、Ｓｏｌｖａｙ  Ｓｐｅｃｉａｌｔｙ  Ｐｏｌｙｍｅｒｓ  ＵＳＡ，ＬＬＣにより商標名Ｒｙｔｏｎ（登録商標）ＰＰＳの下で製造販売されている。
【００９１】
本発明の１つの実施形態によると、ポリマーは、ポリフェニルスルホン（ＰＰＳＵ）、ポリエーテルスルホン（ＰＥＳ）、ポリスルホン（ＰＳＵ）、ポリ（エーテルエーテルケトン）（ＰＥＥＫ）およびポリ（パラ−フェニルスルフィド）（ＰＰＳ）からなる群から選択される。
【００９２】
例えば、本発明のポリマー物品は、少なくとも一部には、ポリフェニルスルホン（ＰＰＳＵ）、ポリエーテルスルホン（ＰＥＳ）、ポリスルホン（ＰＳＵ）、ポリ（エーテルエーテルケトン）（ＰＥＥＫ）およびポリ（パラ−フェニレンスルフィド）（ＰＰＳ）、任意選択的に補強剤からなる群から選択されるポリマー（Ｐ）を含むポリマー組成物（Ｃ）から製造することができる。
【００９３】
本組成物（Ｃ）は、例えば６０重量％までの補強剤を含むことができるが、ここで％は組成物（Ｃ）の総重量に基づく。補強繊維もしくはフィラーとも呼ばれる任意選択的補強剤は、繊維状および粒子状の補強剤から選択されてよい。繊維状補強フィラーは、本明細書では、平均長さが幅と厚さの両方よりも著しく大きい、長さ、幅および厚さを有する材料であると見なされる。一般に、そのような材料では、長さと、幅および厚さのうちの最大値との間の平均比であると定義されるアスペクト比が、少なくとも５、少なくとも１０、少なくとも２０もしくは少なくとも５０である。補強フィラーは、鉱物フィラー（例えばタルク、マイカ、カオリン、炭酸カルシウム、ケイ酸カルシウム、炭酸マグネシウムなど）、ガラス繊維、炭素繊維、合成ポリマー繊維、アラミド繊維、アルミニウム繊維、チタン繊維、マグネシウム繊維、炭化ホウ素繊維、ロックウール繊維、スチール繊維およびウォラストナイトから選択されてもよい。補強剤は、ポリマー組成物（Ｃ）の全重量に基づいて、０．５重量％超、１重量％超、１．５重量％超もしくは２重量％超の合計量で組成物（Ｃ）中に存在していてよい。補強剤は、ポリマー組成物（Ｃ）の全重量に基づいて、５０重量％未満、４０重量％未満、３０重量％未満、２０重量％未満もしくは１０重量％未満の合計量で組成物（Ｃ）中に存在していてよい。
【００９４】
ポリマー組成物（Ｃ）は、例えば、可塑剤、着色剤、顔料（例えばカーボンブラックおよびニグロシンなどの黒色顔料）、帯電防止剤、染料、潤滑剤（例えば直鎖低密度ポリエチレン、ステアリン酸カルシウムもしくはマグネシウム、またはモンタン酸ナトリウム）、熱安定剤、光安定剤、難燃剤、造核剤および酸化防止剤からなる群から選択される任意選択的成分をさらに含んでいてもよい。
【００９５】
本組成物（Ｃ）は、同一物を組み込んでいるポリマー物品がＵＶ感受性を有する限り、ＡＳＴＭ  Ｇ１５５−０４にしたがって、（Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用して）フィルター処理キセノンアーク光への５日間の曝露後に、それらのΔＥ値が５〜５０から構成されるように、１種以上の別個のポリマーを含み得る。
【００９６】
ＵＶ安定化ポリマー物品
本発明は、ＵＶ安定化ポリマー物品を調製するための方法であって、ポリマー物品の表面層をＵＶ安定剤溶液と接触させることにある１つの工程を含む方法にさらに関する。
【００９７】
本発明は、本発明の方法によって入手できるＵＶ安定化ポリマー物品、すなわちＵＶ光に曝露させられた時の色の変化に対して抵抗性であるポリマー物品をさらに提供する。ＵＶ安定化ポリマー物品は、本発明のＵＶ安定剤溶液と接触させられておらず、危険に曝されるポリマー物品に色の変化への抵抗性を付与するための本発明の方法の性能を評価するための参照物質として機能するポリマー物品と比較して、処理ポリマー物品とも呼ばれる。
【００９８】
例示したポリマー組成物では、色の変化は、Ｈｕｎｔｅｒｌａｂシステムにしたがって決定した。しかし、色の変化が表示される特定方法は、本発明にとって本質ではない。本質的である全ては、ＵＶ吸収剤溶液を用いたポリマー物品の処理の結果として色の変化が相殺されることである。したがって、ＨｕｎｔｅｒｌａｂもしくはＣＩＥｌａｂシステムが色の変化を表示するために使用される場合は、ΔＥもしくはΔＥ＊値ができる限り小さい、理想的にはゼロであることが望ましい。
【００９９】
Ｈｕｎｔｅｒｌａｂ  Ｌ−ａ−ｂシステムによると、Ｌ座標は明度（黒から白の）スケールを表し、ａ座標は緑−赤の色度を表し、ｂ座標は青−黄の色度を表す。Ｈｕｎｔｅｒｌａｂシステムは、ΔＥを下記の方程式：
2020508378.tif 000032
（式中、
ΔＬは、暗黒中の変化、すなわちΔＬ＝Ｌｔ５−Ｌｔ０（式中、Ｌｔ５はフィルター処理キセノンアーク光への５日間の曝露後のＬ値であり、Ｌｔ０は成形ポリマーの初期Ｌ値である）を意味し、
Δａは、赤−緑軸における色の変化、すなわちΔａ＝ａｔ５−ａｔ０（式中、ａｔ５は、フィルター処理キセノンアーク光への５日間の曝露後のａ値であり、ａｔ０は、成形ポリマーの初期ａ値である）を意味し、
Δｂは、青−黄色軸における色の変化、すなわちΔｂ＝ｂｔ５−ｂｔ０（式中、ｂｔ５は、フィルター処理キセノンアーク光への５日間の曝露後のａ値であり、ｂｔ０は成形ポリマーの初期ａ値である）を意味する）にしたがって表す。
【０１００】
処理物品のΔＥは、できる限り小さくなければならない。処理物品のΔＥが、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、非処理物品のΔＥと比較して、少なくとも５０％減少している場合は、本発明によってポリマー物品が安定化されていると見なされる。したがって、本発明によると、ポリマー物品は、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、非処理物品のΔＥ（もしくはΔＥ＊）と比較して、少なくとも５０％減少している場合は、本発明の方法にしたがってＵＶ安定化されていると言われる。１つの実施形態によると、処理物品のΔＥは、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、非処理物品のΔＥと比較して、少なくとも６０％、少なくとも７０％または少なくとも８０％減少する。
【０１０１】
本発明の１つの実施形態によると、処理ポリマー物品は、表面の光音響ＦＴＩＲ分析によって検出されるように、ポリマー物品の表面層内にＵＶ安定剤化合物（ＵＶ）を組み込んでいる。
【０１０２】
物品の表面層は、物品の表面から伸長するポリマー材料の深さであり、ここでＵＶ安定剤化合物（ＵＶ）、任意選択的にラジカルスカベンジャー化合物（ＲＳ）は、処理後に検出され得る。ポリマー物品は、数層を有することがある。本発明の方法は、期待される効果および／または物品を処理するために使用される方法（例えば、コーティング、噴霧、浴含浸）に依存して、１つの表面層だけまたは数層に適用されてよい。本発明の１つの実施形態によると、表面層は、物品の表面から２０μｍの深さに、５０μｍの深さもしくは１００μｍの深さに伸長する。活性化合物の濃度は、表面層内で変動してよく、例えば、表面付近が最大であり、表面層の深さ内で、すなわち、物品の表面から深さ２０μｍ内、深さ５０μｍ内、物品の表面から深さ１００μｍ内でゼロへ漸進的に減少する。
【０１０３】
本発明はさらに、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、ΔＥ値が５〜５０から構成されるように、ＵＶ感受性を有するポリマー物品の表面層を処理するための上記に規定したＵＶ吸収剤溶液の使用に関する。
【０１０４】
１つの実施形態によると、上記に規定したＵＶ吸収剤溶液は、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、ΔＥ値が５〜４０または５〜３０から構成されるように、ＵＶ感受性を有するポリマー物品の表面層を処理するために使用される。
【０１０５】
参照により本明細書に組み込まれる任意の特許、特許出願および刊行物の開示が、用語を不明瞭にさせ得る程度まで本出願の記載と矛盾する場合は、本記載が優先されるものとする。
【実施例】
【０１０６】
原材料：
ポリマー−１：Ｒａｄｅｌ（登録商標）Ｒ−５１００  ＮＴは、Ｓｏｌｖａｙ  Ｓｐｅｃｉａｌｔｙ  Ｐｏｌｙｍｅｒｓ  ＵＳＡ，Ｌ．Ｌ．Ｃ．製のポリ（ビフェニルエーテルスルホン）（ＰＰＳＵ）である。
ポリマー−２：Ｕｄｅｌ（登録商標）Ｐ−１７００は、Ｓｏｌｖａｙ  Ｓｐｅｃｉａｌｔｙ  Ｐｏｌｙｍｅｒｓ  ＵＳＡ，Ｌ．Ｌ．Ｃ．製のポリスルホン（ＰＳＵ）である。
ポリマー−３：ＫｅｔａＳｐｉｒｅ（登録商標）ＫＴ  ８８０は、Ｓｏｌｖａｙ  Ｓｐｅｃｉａｌｔｙ  Ｐｏｌｙｍｅｒｓ  ＵＳＡ，Ｌ．Ｌ．Ｃ．製のポリ（エーテルエーテルケトン）（ＰＥＥＫ）である。
ポリマー−４：Ｒｙｔｏｎ（登録商標）ＰＰＳは、Ｓｏｌｖａｙ  Ｓｐｅｃｉａｌｔｙ  Ｐｏｌｙｍｅｒｓ  ＵＳＡ，Ｌ．Ｌ．Ｃ．製のポリ（パラ−フェニレンスルフィド）である。
ＴｉＯ２：Ｔｉ−Ｐｕｒｅ（登録商標）Ｒ−１０５は、ＤｕＰｏｎｔ（登録商標）製の最高耐久性グレードのＴｉＯ２である。
ＵＶ−１：Ｔｉｎｕｖｉｎ（登録商標）２３４は、ＢＡＳＦ製の上記で詳述した式（ＩＡ）の２−ヒドロキシフェニルベンゾトリアゾールＵＶ吸収剤である。
ＵＶ−２：Ｔｉｎｕｖｉｎ（登録商標）Ｐは、ＢＡＳＦ製の上記で詳述した式（ＩＣ）の２−ヒドロキシフェニルベンゾトリアゾールＵＶ吸収剤である。
ＵＶ−３：Ｃｈｉｇｕａｒｄ（登録商標）１０６４は、ＢＡＳＦ製の上記で詳述した式（ＩＩＡ）のヒドロキシフェニルトリアジンＵＶ吸収剤である。
ＲＳ−１：Ｃｈｉｇｕａｒｄ（登録商標）９４４は、ＢＡＳＦ製の上記で詳述した式（ＩＩＩａ）のヒンダードアミン系ラジカルスカベンジャーである。
ＲＳ−２：Ｃｈｉｇｕａｒｄ（登録商標）７７０は、ＢＡＳＦ製の上記で詳述した式（ＩＩＩｂ）のヒンダードアミン系ラジカルスカベンジャーである。
溶媒−１：ＴＨＦ
溶媒−２：アセトン
溶媒−３：ＣＨ２Ｃｌ２
【０１０７】
成形品を調製するための一般的手順
成形品（Ｍ１〜Ｍ９）は、表１に規定したように、１種もしくは２種のポリマーおよび任意選択的にＴｉＯ２を含む溶融配合ブレンドの射出成形によって調製した。溶融混合は、各樹脂タイプにとって典型的な配合条件下でＣｏｐｅｒｉｏｎ  ＺＳＫ２６押出機を使用して実施した。配合工程後、ポリマーブレンドは、本明細書に記載した実験に使用した寸法７５ｍｍ×５０ｍｍ×２．４ｍｍの試験片を作製するために射出成形した。
【０１０８】
2020508378.tif 000033
【０１０９】
ＵＶ安定剤溶液を調製するための一般的手順
ＵＶ−安定剤溶液は、規定量の溶媒中にある量のＵＶ吸収剤（ＵＶ）および任意選択的にある量のラジカルスカベンジャー（ＲＳ）を溶解させることによって調製した。
【０１１０】
成形品を処理するための一般的手順
ＵＶ安定性を付与するために、成形品は、３０秒間〜２時間の範囲内の浸漬時間にわたりＵＶ安定剤溶液を含有するガラス瓶中に沈めた。浸漬後に、成形品を取り出し、次に周囲温度および大気圧下で少なくとも１６時間にわたり風乾させた。
【０１１１】
ＵＶ曝露法および比色測定
ＵＶ曝露は、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用して実施した。典型的な実験では、処理試験片および非処理試験片を耐候チャンバー内に配置した試験片ホルダー内に取り付け、５日間にわたり放射線に曝露させた。各曝露期間の終了時に、各試料を対象に比色測定を実施した。
【０１１２】
比色測定は、Ｘ−Ｒｉｔｅ（登録商標）Ｃｉ７８００分光光度計を使用して実施した。この機器は、使用前に白色タイルおよび黒色トラップを用いて校正した。
【０１１３】
色の変化は、Ｈｕｎｔｅｒｌａｂシステムによって決定した。
【０１１４】
Ｈｕｎｔｅｒｌａｂ  Ｌ−ａ−ｂシステムによると、Ｌ座標は明度（黒から白の）スケールを表し、ａ座標は緑−赤の色度を表し、ｂ座標は青−黄の色度を表す。Ｈｕｎｔｅｒｌａｂシステムは、ΔＥを下記の方程式：
2020508378.tif 000034
（式中、
ΔＬは、暗黒中の変化、すなわちΔＬ＝Ｌｔ５−Ｌｔ０（式中、Ｌｔ５はフィルター処理キセノンアーク光への５日間の曝露後のＬ値であり、Ｌｔ０は成形ポリマーの初期Ｌ値である）を意味し、
Δａは、赤−緑軸における色の変化、すなわちΔａ＝ａｔ５−ａｔ０（式中、ａｔ５は、フィルター処理キセノンアーク光への５日間の曝露後のａ値であり、ａｔ０は、成形ポリマーの初期ａ値である）を意味し、
Δｂは、青−黄色軸における色の変化、すなわちΔｂ＝ｂｔ５−ｂｔ０（式中、ｂｔ５は、フィルター処理キセノンアーク光への５日間の曝露後のａ値であり、ｂｔ０は成形ポリマーの初期ａ値である）を意味する）にしたがって表す。
【０１１５】
実施例１：非処理成形品のＵＶ感受性
本実施例では、数種のポリマー物品のＵＶ感受性を評価した。
【０１１６】
2020508378.tif 000035
【０１１７】
ポリフェニルスルホン（ＰＰＳＵ）、ポリエーテルスルホン（ＰＥＳ）、ポリスルホン（ＰＳＵ）、ポリ（エーテルエーテルケトン）（ＰＥＥＫ）およびポリ（パラ−フェニレンスルフィド）（ＰＰＳ）からなる群から選択されるポリマー（Ｐ）、任意選択的に補強剤を含むポリマー組成物（Ｃ）は、ＡＳＴＭ  Ｇ１５５−０４にしたがって、Ｓ型ボロシリケートのインナーフィルター、Ｓ型ボロシリケートのアウターフィルター、３４０ｎｍの状況下で設定した０．３Ｗ／ｍ２の放射照度、５４％の相対湿度環境および３８℃の温度を備えて構成されたＡｔｌａｓ  ｃｉ４０００  Ｘｅｎｏｎ  Ｗｅａｔｈｅｒ−Ｏｍｅｔｅｒ（登録商標）を使用するフィルター処理キセノンアーク光への５日間の曝露後に、５〜５０から構成されるΔＥ値を有しており、本発明によるＵＶ感受性ポリマー物品としての資格がある。
【０１１８】
ポリカーボネート物品（Ｍ９）は、本発明によるＵＶ感受性ポリマー物品ではない。
【０１１９】
実施例２
Ｍ２成形品（３０秒間の処理）を対象に数種のＵＶ安定剤溶液を試験した。ＵＶ安定剤溶液およびΔＥ測定値については、下記の表３〜６に詳述した。
実施例１（比較）は、非処理物品Ｍ２に対応する。
【０１２０】
2020508378.tif 000036
【０１２１】
2020508378.tif 000037
【０１２２】
2020508378.tif 000038
【０１２３】
上記の表３〜５に示したように、Ｍ２成形品を実施例３〜１２のＵＶ安定剤溶液で処理する工程は、非処理Ｍ２成形品（実施例１（比較））または本発明によるＵＶ吸収剤化合物を含まない溶液で処理されたＭ２成形品（実施例２（比較））と比較して、実質的なΔＥの減少率（％）をもたらした。
【０１２４】
2020508378.tif 000039
【０１２５】
表６に示したように、ＵＶ安定剤溶液中の溶媒としてＴＨＦもしくはＣＨ２Ｃｌ２の代わりにアセトンを使用する工程（実施例１３（比較）および実施例１６（比較））、またはＵＶ吸収剤化合物の量を減量する工程（実施例１４（比較）および実施例１５（比較））は、５０％未満のΔＥの減少率（％）を備える非処理Ｍ１成形品（実施例１（比較））と比較して、実質的なΔＥの減少率（％）（すなわち、それによってポリマー物品が本発明によってＵＶ安定化されたと考えられる閾値）をもたらさなかった。
【０１２６】
実施例３
Ｍ３成形品（３０秒間の処理）を対象に数種のＵＶ安定剤溶液を試験した。ＵＶ安定剤溶液およびΔＥ測定値については、下記の表７〜８に詳述した。
実施例１７（比較）は、非処理物品Ｍ３に対応する。
【０１２７】
2020508378.tif 000040
【０１２８】
2020508378.tif 000041
【０１２９】
実施例４
ＵＶ安定剤溶液は、下記の表９（処理時間：３０秒間）および表１０（処理時間：１時間）に記載したように、未充填および充填の数種の成形品を対象に試験した。
【０１３０】
2020508378.tif 000042
【０１３１】
2020508378.tif 000043
【０１３２】
上記の表９〜１０に示したように、様々なポリマー組成物から製造された成形品は、本発明のＵＶ安定剤溶液を用いて効果的に表面処理することができる。実施例は全てが、それらの各非処理成形品と比較して、５０％を超えるΔＥの減少率（％）（すなわち、それによってポリマー物品が本発明によってＵＶ安定化されたと見なされる閾値）である実質的なΔＥの減少率（％）をもたらした。
【国際調査報告】
2020508378.tif 000055
2020508378.tif 000056
2020508378.tif 000057